НАНОАЛМАЗЫ, ИМЕЮЩИЕ КИСЛОТНУЮ ФУНКЦИОНАЛЬНУЮ ГРУППУ, И СПОСОБ ИХ ПОЛУЧЕНИЯ

2
1. Наноалмаз, имеющий кислотные функциональные группы, причем наноалмаз содержит кислотные функциональные группы с численной плотностью 1 или более групп на квадратный нанометр на поверхности наноалмаза, и при этом наноалмаз имеет удельную поверхность 150 м/г или более.
2. Наноалмаз по п. 1, в котором частицы наноалмаза имеют D50, составляющий 9 нм или менее.
3. Наноалмаз по одному из пп. 1-2, где наноалмаз представляет собой наноалмаз, полученный детонационным синтезом.
4. Наноалмаз по любому из пп. 1-3, где наноалмаз представляет собой наноалмаз, полученный детонационным синтезом с воздушным охлаждением.
5. Наноалмаз по любому из пп. 1-4, где наноалмаз представляет собой наноалмаз, полученный подверганием наноалмаза, имеющего содержание кислотных функциональных групп 0,15 ммоль/г или более, окислительной обработке.
6. Способ получения наноалмаза, предназначенный для получения наноалмаза по любому из пп. 1-5, причем способ включает этап, на котором:
А) подвергают материал наноалмаза окислительной обработке по меньшей мере одним окислителем, выбираемым из группы, состоящей из хромовой кислоты, хромового ангидрида, дихромовой кислоты, марганцевой кислоты, хлорной кислоты, солей этих кислот и пероксида водорода, при этом материал наноалмаза синтезируют способом детонационного синтеза, и он имеет содержание кислотных функциональных групп 0,15 ммоль/г или более.
7. Способ получения наноалмаза по п. 6, в котором окислительную обработку на этапе А) выполняют при одновременном присутствии серной кислоты.
8. Способ получения наноалмаза по одному из пп. 6-7, в котором окислительную обработку на этапе А) выполняют при температуре 130° или выше.
9. Способ получении наноалмаза по любому из пп. 6-8, где способ дополнительно включает осуществляемый до этапа А) этап, на котором:
В) обрабатывают наноалмазную шихту минеральной кислотой, чтобы получить материал наноалмаза, имеющий содержание кислотных функциональных групп 0,15 ммоль/г или более, при этом наноалмазная шихта образуется при детонационном синтезе.
10. Способ получения наноалмаза по любому из пп. 6-9, где способ дополнительно включает осуществляемый после этапа А этап, на котором:
С) подвергают суспензию наноалмазов, полученную в результате окислительной обработки, дезагрегирующей обработке.